(57)【特許請求の範囲】
【請求項１】
酸化タングステンに銅が担持されてなる銅担持酸化タングステンと酸化チタンとを銅担持酸化タングステン：酸化チタン＝６：４〜９：１の重量比で含むことを特徴とする光触媒。
【請求項２】
前記銅担持酸化タングステン：前記酸化チタン＝６：４〜８：２の重量比で含む請求項１記載の光触媒。
【請求項３】
請求項１又は２に記載の光触媒を含むことを特徴とするコーティング剤。
【請求項４】
請求項１又は２に記載の光触媒を含むことを特徴とする内装材。
【請求項５】
酸化タングステンに銅が担持されてなる銅担持酸化タングステンと酸化チタンとに、銅担持酸化タングステン：酸化チタン＝６：４〜９：１の重量比で粉砕処理を施す粉砕処理工程を実施することを特徴とする光触媒の製造方法。
【請求項６】
前記粉砕処理工程を溶媒の存在下で実施する請求項５記載の光触媒の製造方法。
【請求項７】
前記粉砕処理工程では、前記銅担持酸化タングステン及び前記酸化チタンの両方の存在下で、互いに衝突することでせん断力を生じる粉砕媒体の衝突によって粉砕処理を行う請求項６記載の光触媒の製造方法。
【発明の詳細な説明】
【技術分野】
【０００１】
本発明は、光触媒、該光触媒を含むコーティング剤、該光触媒を含む内装材、及び該光触媒の製造方法に関する。
【背景技術】
【０００２】
従来、光が照射されることにより触媒作用を発揮する光触媒としては、様々な種類のものが知られている。例えば、紫外光よりエネルギーの小さい可視光の照射によっても触媒作用を発揮し、アセトアルデヒドなどの環境汚染物質を分解できる酸化タングステンが知られている。
【０００３】
斯かる光触媒は、可視光の照射によっても比較的高い触媒作用を発揮するものの、必ずしも、アセトアルデヒドなどの有機性環境汚染物質を二酸化炭素にまで分解する性能に優れるわけではない。
【０００４】
これに対して、可視光の照射によっても有機性環境汚染物質を二酸化炭素にまで分解する性能を高めるべく、酸化タングステンに白金などの金属が担持されてなる金属担持酸化タングステンを含む光触媒が提案されている（特許文献１）。
【０００５】
しかしながら、この種の光触媒においては、アセトアルデヒドなどの有機性環境汚染物質を二酸化炭素にまで分解する性能が未だ満足できるものではないという問題がある。
【先行技術文献】
【特許文献】
【０００６】
【特許文献１】特開２００９−１６０５６６号公報
【発明の概要】
【発明が解決しようとする課題】
【０００７】
そこで、可視光の照射によっても有機性環境汚染物質を二酸化炭素にまで分解する性能に優れた光触媒が要望されている。
【０００８】
本発明は、上記問題点、要望点等に鑑み、可視光の照射によっても有機性環境汚染物質を二酸化炭素にまで分解する性能に優れた光触媒を提供することを課題とする。
【課題を解決するための手段】
【０００９】
上記課題を解決すべく、本発明に係る光触媒は、酸化タングステンに銅が担持されてなる銅担持酸化タングステンと酸化チタンとを銅担持酸化タングステン：酸化チタン＝６：４〜９：１の重量比で含むことを特徴とする。
【００１０】
また、本発明に係る光触媒は、前記銅担持酸化タングステンと前記酸化チタンとを銅担持酸化タングステン：酸化チタン＝６：４〜８：２の重量比で含むことが好ましい。斯かる範囲の重量比であることにより、光触媒は、可視光の照射によっても有機性環境汚染物質を二酸化炭素にまで分解する性能がより優れたものになるという利点がある。
【００１１】
本発明に係るコーティング剤は、前記光触媒を含むことを特徴とする。
【００１２】
本発明に係る内装材は、前記光触媒を含むことを特徴とする。
【００１３】
本発明に係る光触媒の製造方法は、酸化タングステンに銅が担持されてなる銅担持酸化タングステンと酸化チタンとに、銅担持酸化タングステン：酸化チタン＝６：４〜９：１の重量比で粉砕処理を施す粉砕処理工程を実施することを特徴とする。また、前記粉砕処理工程を溶媒の存在下で実施することが好ましい。
また、本発明に係る光触媒の製造方法は、前記粉砕処理工程で、前記銅担持酸化タングステン及び前記酸化チタンの両方の存在下で、互いに衝突することでせん断力を生じる粉砕媒体の衝突によって粉砕処理を行うことが好ましい。
【発明の効果】
【００１４】
本発明に係る光触媒は、可視光の照射によっても有機性環境汚染物質を二酸化炭素にまで分解する性能に優れているという効果を奏する。
【図面の簡単な説明】
【００１５】
【図１】光触媒によって生成される二酸化炭素の生成速度を示すグラフ。
【図２】光触媒によって生成される二酸化炭素の生成速度を示すグラフ。
【図３】光触媒によって生成される二酸化炭素の生成速度を示すグラフ。
【図４】光触媒への光照射に伴うアセトアルデヒド濃度及び二酸化炭素濃度の経時的な変化を表すグラフ。
【図５】光触媒への光照射によるアセトアルデヒド低減速度定数及び二酸化炭素生成速度を表すグラフ。
【図６】光触媒への光照射に伴うアセトアルデヒド濃度及び二酸化炭素濃度の経時的な変化を表すグラフ。
【図７】光触媒への光照射によるアセトアルデヒド低減速度定数及び二酸化炭素生成速度を表すグラフ。
【図８】光触媒への光照射に伴うアセトアルデヒド濃度及び二酸化炭素濃度の経時的な変化を表すグラフ。
【図９】光触媒への光照射に伴うアセトアルデヒド濃度及び二酸化炭素濃度の経時的な変化を表すグラフ。
【図１０】光触媒への光照射に伴うアセトアルデヒド濃度及び二酸化炭素濃度の経時的な変化を表すグラフ。
【発明を実施するための形態】
【００１６】
以下、本発明に係る光触媒の一実施形態について説明する。
【００１７】
本実施形態の光触媒は、酸化タングステンに銅が担持されてなる銅担持酸化タングステンと酸化チタンとを含むものである。好ましくは、酸化タングステン粒子に銅が担持されてなる銅担持酸化タングステン粒子と酸化チタン粒子とを含むものである。
【００１８】
前記光触媒に前記銅担持酸化タングステンと前記酸化チタンとが含まれていることにより、可視光の照射によっても有機性環境汚染物質を二酸化炭素にまで分解する性能が優れたものとなり得る。有機性環境汚染物質を二酸化炭素にまで分解する性能が優れたものとなる原理は、解明されているわけではないが、銅担持酸化タングステンのバンド構造と酸化チタンのバンド構造の違いにより、光照射時における電子の授受が両化合物間で効率的に行われ、酸化還元反応が促進されていることによるものと考えられる。
【００１９】
前記銅担持酸化タングステンは、化学式ＷＯ3で表される結晶を含有する酸化タングステンに、塩化銅などの銅化合物を担持させることなどにより、銅が担持されてなる。なお、前記銅担持酸化タングステンは、粒子状で前記光触媒に含まれていることが好ましい。
また、酸化タングステンの結晶構造としては、単斜晶系が好ましい。
【００２０】
前記銅担持酸化タングステンにおける銅の含有量は、特に限定されるものではないが、０．０００１〜３重量％であることが好ましい。斯かる含有量が０．０００１重量％以上であることにより、触媒活性がより高まるという利点があり、３重量％以下であることにより、酸化タングステンの活性点が相対的に減少することが抑制され、銅担持による触媒活性をより得やすくなるという利点がある。
【００２１】
前記銅担持酸化タングステン粒子の平均一次粒子径は、通常、１０ｎｍ〜９０ｎｍであり、光照射による触媒作用がより高まるという点で、２０ｎｍ〜６０ｎｍであることが好ましい。
【００２２】
前記酸化チタンは、化学式ＴｉＯ2で表される結晶を含有し、好ましくは、粒子状で前記光触媒に含まれている。
【００２３】
前記酸化チタンの結晶の型としては、アナターゼ型、ルチル型、ブルッカイト型が挙げられる。なかでも酸化チタンの結晶の型としては、光照射による触媒作用に優れているという点で、アナターゼ型が好ましい。
【００２４】
前記酸化チタンとしては、Ｔｉ及びＯ以外の元素を含有させる処理をした酸化チタン、斯かる処理をしていない酸化チタンが挙げられる。
【００２５】
Ｔｉ及びＯ以外の元素を含有させる処理をした酸化チタンは、Ｔｉ及びＯ以外の元素を含むことにより波長４００ｎｍ以上の可視光でも触媒作用を発揮し得るものであり、該酸化チタンとしては、例えば、窒素ドープ酸化チタン、硫黄ドープ酸化チタンなどが挙げられる。
Ｔｉ及びＯ以外の元素を含有させる処理をしていない酸化チタンは、通常、波長４００ｎｍ以上の可視光では触媒作用を発揮しない。しかしながら、安価でありつつ、有機性環境汚染物質を二酸化炭素にまで分解する優れた性能を前記光触媒に付与し得るという点で好ましい。即ち、前記酸化チタンとしては、波長４００ｎｍ以上の可視光によって触媒作用を発揮しないものであっても好適に用いることができる。
【００２６】
前記酸化チタン粒子の平均一次粒子径は、通常、５ｎｍ〜５０ｎｍであり、光照射による触媒作用がより高まるという点で、５ｎｍ〜４０ｎｍであることが好ましい。
【００２７】
前記銅担持酸化タングステンと前記酸化チタンとの重量比は、銅担持酸化タングステン：酸化チタン＝６：４〜９：１の重量比である。重量比は、６：４〜８：２の重量比であることが好ましい。斯かる重量比であることにより、可視光が照射される条件下であっても、有機性環境汚染物質を二酸化炭素にまで分解する光触媒の性能がより高まるという利点がある。
【００２８】
なお、前記光触媒は、前記銅担持酸化タングステン及び前記酸化チタンのほかに、ケイ素、ジルコニウムなどの金属元素の酸化物を含み得る。
【００２９】
次に、本発明に係る光触媒の製造方法の一実施形態について詳しく説明する。
【００３０】
本実施形態の光触媒の製造方法は、酸化タングステンに銅が担持されてなる銅担持酸化タングステンと酸化チタンとに粉砕処理を施す粉砕処理工程を実施するものである。
【００３１】
前記銅担持酸化タングステンは、酸化タングステンに銅を担持させることにより調製することができる。
【００３２】
前記酸化タングステンは、例えば、金属タングステンを直接酸化することにより、又は、パラタングステン酸アンモニウム（ＡＰＴ）等のタングステン化合物を空気中で熱分解することにより、酸化タングステン粒子の態様で得ることができる。
また、前記銅担持酸化タングステンは、例えば、酸化タングステン粒子に硫酸銅や硝酸銅などの銅化合物の水溶液又はエタノール溶液を加えて混合し、水やエタノールを揮発させてから、焼成することにより、銅担持酸化タングステン粒子の態様で得ることができる。
なお、銅担持酸化タングステン粒子としては、市販されているものを用いることができる。
【００３３】
前記酸化チタンは、例えば、オキシ硫酸チタン、硫酸チタン、オキシ塩化チタン、塩化チタンなどのチタン化合物の水溶液と、アンモニアやアミンなどの塩基とを反応させて得た生成物を焼成することにより酸化チタン粒子の態様で得ることができる。
なお、酸化チタン粒子としては、市販されているものを用いることができる。
【００３４】
前記酸化チタンとしては、例えば、窒素がドープされてなる窒素ドープ酸化チタンを用いることもできる。
該窒素ドープ酸化チタンは、例えば、窒酸化チタン、酸化チタン、及び金属チタンのうち少なくとも１種をターゲット材料とし、この材料を窒素ガスを含む雰囲気中で蒸着又はイオンプレーティングした後、アンモニアガスを含む雰囲気中で４００℃以上７００℃以下の温度で熱処理すること、又は、酸化チタン又は含水酸化チタンを、アンモニアガスを含む雰囲気、窒素ガスを含む雰囲気、もしくは窒素ガス及び水素ガスの混合雰囲気中で熱処理すること等により調製することができる。
【００３５】
前記光触媒の製造方法においては、前記粉砕処理工程の前に前記銅担持酸化タングステン及び前記酸化チタンのうちの少なくとも一方を溶媒に分散させて分散液を得る分散工程を実施することが好ましい。
また、前記光触媒の製造方法においては、該分散工程の後に、溶媒の存在下で前記銅担持酸化タングステンの粒子と酸化チタンの粒子とに粉砕処理を施す前記粉砕処理工程を実施することが好ましい。
また、前記光触媒の製造方法においては、該粉砕処理工程の後に、前記銅担持酸化タングステン又は前記酸化チタンの少なくともどちらか一方と前記溶媒とを含み粉砕処理が施されたスラリーと、前記粉砕媒体とを分離する分離工程を実施することができる。
その後、スラリーから前記溶媒を除去する溶媒除去工程を実施することが好ましい。なお、溶媒除去工程の前に、必要に応じてスラリー同士を混合することができる。
【００３６】
具体的には、前記光触媒の製造方法においては、例えば、前記分散工程で、銅担持酸化タングステンの粒子と酸化チタンの粒子と溶媒とを混合した同時混合分散液を得ることができる。
次に、前記粉砕処理工程で、溶媒の存在下で粉砕媒体の衝突に伴うせん断力によって、銅担持酸化タングステン及び酸化チタンを含む同時混合分散液に粉砕処理を施すことができる。
その後、前記分離工程で、粉砕処理を施したスラリー（同時混合スラリー）と粉砕媒体とを分離し、さらに前記溶媒除去工程で、スラリーから溶媒を除去することができる。
【００３７】
一方、これに対して、前記光触媒の製造方法においては、前記分散工程で、例えば、銅担持酸化タングステンの粒子と溶媒とを含む第１分散液と、酸化チタンの粒子と溶媒とを含む第２分散液とを調製することができる。
次に、前記粉砕処理工程で、銅担持酸化タングステンの粒子と溶媒とを含む第１分散液を粉砕処理して第１スラリーを調製し、また、前記酸化チタンの粒子と溶媒とを含む第２分散液を粉砕処理して第２スラリーを調製することができる。
その後、前記分離工程で、これら各スラリーと粉砕媒体とを分離した後に各スラリーを混合して混合スラリー（後混合スラリー）を調製し、さらに前記溶媒除去工程で、後混合スラリーから溶媒を除去することができる。なお、後混合スラリーに対しては、必要に応じて、後述する超音波照射による粉砕処理などの粉砕処理を施すこともできる。
【００３８】
前記光触媒の製造方法においては、比較的少ない工程で光触媒を製造でき、しかも光触媒の触媒性能がより優れたものになり得るという点で、前記粉砕処理工程において、前記銅担持酸化タングステン及び前記酸化チタンの両方の存在下で、粉砕媒体の衝突に伴うせん断力によって同時混合分散液に粉砕処理を施すことが好ましい。
【００３９】
前記分散工程では、銅担持酸化タングステン粒子又は酸化チタン粒子を溶媒に分散させる方法として、手撹拌による分散、ホモジナイザーによる分散などの方法を採用することができる。
【００４０】
前記分散工程で用いる前記溶媒としては、特に限定されるものではないが、例えば、水、又はアルコール、ケトンなどの有機溶媒等を用いることができ、取り扱いが容易である点、溶媒除去後に触媒作用に悪影響を及ぼしにくい点で、水を用いることが好ましい。
前記溶媒には、粒子の分散安定性を高めるべく、適宜、ｐＨ調整剤、分散剤（界面活性剤）等を添加することができる。
【００４１】
前記粉砕処理工程における粉砕処理は、前記銅担持酸化タングステンと前記酸化チタンとをより小さくするために行う処理である。より具体的には、粒子状の銅担持酸化タングステンと酸化チタンとに施す粉砕処理は、前記銅担持酸化タングステンの粒子と酸化チタンの粒子とをより小さい粒子にするため、即ち、前記銅担持酸化タングステン及び前記酸化チタンの二次粒子をより小さい二次粒子にするために行う。
前記粉砕処理は、前記銅担持酸化タングステンと前記酸化チタンとに対してそれぞれ施すこともでき、また、前記銅担持酸化タングステン及び前記酸化チタンの両方に同時に施すこともできる。
【００４２】
前記粉砕処理としては、例えば、互いに衝突することでせん断力を生じる粉砕媒体の存在下で粉砕媒体の衝突に伴うせん断力によって粉砕を行う粉砕処理、粒子同士の衝突力によって粉砕を行う粉砕処理、超音波洗浄機などを用いて超音波を照射することによって粉砕を行う粉砕処理、乳鉢と乳棒との間で生じる圧搾力により粉砕を行う粉砕処理などが採用され得る。
なかでも、前記粉砕処理としては、有機性環境汚染物質を二酸化炭素にまで分解する光触媒の性能がより優れたものになり得るという点で、前記粉砕媒体の存在下で粉砕媒体の衝突に伴うせん断力によって粉砕を行う粉砕処理が好ましい。
また、前記粉砕処理としては、有機性環境汚染物質を二酸化炭素にまで分解する光触媒の性能がより優れたものになり得るという点で、前記銅担持酸化タングステン及び前記酸化チタンの両方の存在下で行うものが好ましい。
具体的には、前記粉砕処理としては、前記銅担持酸化タングステン及び前記酸化チタンの両方の存在下で、互いに衝突することでせん断力を生じる粉砕媒体の衝突によって行うものが好ましい。
【００４３】
前記粉砕処理工程では、溶媒が存在しない条件下で粉砕処理を行うこともできるが、有機性環境汚染物質を二酸化炭素にまで分解する光触媒の性能がより優れたものになり得るという点で、溶媒の存在下で行う湿式粉砕処理をすることが好ましい。そして、前記粉砕処理工程においては、湿式粉砕処理により、より小さくなった粒子と溶媒とを含むスラリーをより確実に得ることができる。
【００４４】
具体的には、前記粉砕処理工程では、前記粉砕媒体と前記溶媒との存在下で粉砕媒体の衝突に伴うせん断力によって前記銅担持酸化タングステンの粒子と酸化チタンの粒子とを粉砕する湿式粉砕処理を行うことが好ましい。
【００４５】
前記湿式粉砕処理のうち、前記粉砕媒体の存在下で粉砕媒体の衝突に伴うせん断力によって粉砕を行う湿式粉砕処理としては、ビーズミルによる粉砕、湿式ボールミルによる粉砕などを採用することができる。
【００４６】
前記湿式粉砕処理において用い得る前記粉砕媒体は、互いに衝突することでせん断力を生じるものであり、具体的には、ビーズミルによる粉砕においてはビーズが該当し、湿式ボールミルによる粉砕においてはボールが該当する。前記粉砕媒体の存在下で行う粉砕処理においては、ビーズなどの粉砕媒体同士が衝突する際に、粉砕媒体間にある二次粒子にせん断力がはたらき、二次粒子が粉砕されて、より粒子径の小さい二次粒子になり得る。
【００４７】
また、前記湿式粉砕処理のうち、前記溶媒の存在下で粒子同士の衝突力によって粉砕を行う湿式粉砕処理としては、例えば、湿式ジェットミルによる粉砕などを採用することができる。該湿式粉砕処理においては、二次粒子が溶媒に分散されてなる分散液同士を衝突させることにより、二次粒子にせん断力などがはたらき、二次粒子が粉砕されて、より粒子径の小さい二次粒子になり得る。
【００４８】
なかでも前記湿式粉砕処理としては、銅担持酸化タングステン粒子及び酸化チタン粒子の二次粒子径を小さくすることにより、紫外光の照射量が少ない条件下であっても有機性環境汚染物質を二酸化炭素にまで分解する光触媒の性能がより高まるという点、銅担持酸化タングステン粒子及び酸化チタン粒子の結晶構造に影響を与えにくいという点で、溶媒の存在下で粉砕媒体の衝突に伴うせん断力によって粉砕を行う湿式粉砕処理として、具体的には、ビーズミルによる湿式粉砕処理を採用することが好ましい。
【００４９】
前記分離工程では、前記粉砕処理を施したスラリーと粉砕媒体とを分離する方法として、例えば、粉砕媒体が透過できずスラリーが透過できるメッシュ生地によってスラリーと粉砕媒体とを分離する方法などを採用することができる。
【００５０】
前記溶媒除去工程では、前記スラリーから溶媒を除去する方法として、例えば、銅担持酸化タングステンと酸化チタンと溶媒とを含むスラリーを溶媒が揮発する温度に置く方法などを採用することができる。
【００５１】
前記溶媒除去工程の後に得られた光触媒は、必ずしも焼成される必要はなく、焼成されなくとも光照射によって触媒作用を発揮し得る。前記光触媒は、製造時のコストを抑制できるという点で、焼成されることなく製造されることが好ましい。なお、焼成とは、有機物が分解し得る温度にまで加熱し、被焼成物を焼結させることであり、具体的には、例えば、酸素の存在下又は酸素の非存在下で被焼成物を２００℃以上に加熱することである。
【００５２】
本実施形態の製造方法で製造された光触媒は、例えば、太陽光、蛍光灯などの各種ランプからの光が照射される条件下で用いられ、光照射によって触媒作用を発揮し、アセトアルデヒドなどの有機性環境汚染物質を二酸化炭素にまで分解し得る。また、可視光の照射によっても同様に、有機性環境汚染物質を二酸化炭素にまで分解し得る。
【００５３】
続いて、本発明のコーティング剤の一実施形態について説明する。
【００５４】
本実施形態のコーティング剤は、前記光触媒を含んでいる。具体的には、本実施形態のコーティング剤は、例えば、前記光触媒と、液状塗料又は粉体塗料などの塗料とを混合してなる。
【００５５】
前記塗料のベースとしては、例えば、テトラメトキシシラン、テトラエトシキシラン、テトラプロポキシシラン、テトラブトキシシラン等のテトラアルコキシシラン類の４官能性物質；アルコキシシランメチルトリメトキシシラン、メチルトリエトキシシラン、エチルトリメトキシシラン、エチルトリエトキシシラン、メチルトリブトキシシラン、メチルトリプロキシシラン、エチルトリプロキシシラン等のアルコキシシラン類の３官能性物質といったシリコーン系のものが好適に用いられるが、それらに限定されるものではない。
前記塗料のベースとしては、他にも、カイナー型、ルミフロン型等のフッ素樹脂系のもの、水硬性石灰、ポルトランドセメント、アルミナセメント、混合セメント等の水硬化セメントや石灰、石こう等の気硬性セメントといったセメント系のもの、酢酸ビニル系、酢酸ビニル−アクリル系、エチレン−酢酸ビニル系、アクリル−スチレン系、アクリル系、エポキシ系、アルキド系、アクリル−アルキド系のもの等を用いることができる。
なお、前記塗料のベースは、１種が単独で、又は２種以上が組み合わされて用いられ得る。
前記塗料としては、前記塗料のベースが有機溶剤に溶解したもの、前記塗料のベースが水に分散された水性エマルジョンなどを用いることができる。
【００５６】
前記コーティング剤は、例えば塗布対象物に塗布されることにより、前記光触媒を塗布対象物の表面付近に保持せしめることができる。該塗布対象物に前記コーティング剤が塗布されてなる光触媒部材は、可視光が照射されることによっても、空気中の有機性有害物質や有機性汚染物質等を二酸化炭素にまで分解することができる。
【００５７】
前記コーティング剤は、従来公知の一般的な方法によって製造される。また、例えば、後述する内装材を形成させるために用いられる。
【００５８】
さらに、本発明の内装材の一実施形態について説明する。
【００５９】
本実施形態の内装材は、前記光触媒を含むものである。具体的には、例えば、壁材、壁紙、天井材、天井板、床材、カーテン、棚材、エアーフィルター等をはじめとする様々な部材の表面に前記光触媒を担持させてなる。なお、前記内装材に含まれる前記光触媒は、光触媒作用が発揮される量で用いられる。
【００６０】
前記内装材に前記光触媒を担持させる方法としては、該光触媒を塗料中に分散させたコーティング剤を部材の表面に塗布する方法、樹脂性部材の表面層に配合する方法など、従来公知の様々な方法を採用することができる。
なお、内装材の耐久性を高める観点から、内装材における光触媒の一部が、光触媒作用の影響を実質的に受けない物質、例えば、シリカ等によりマスクされていてもよい。
【００６１】
前記内装材は、前記光触媒を含有しているため、紫外光が少なく可視光が照射される環境下においても、優れた光触媒作用を示す。従って、前記内装材は、室内の有害物質を二酸化炭素にまで分解することができ、例えば、シックハウス症候群や化学物質アレルギー等を防止することができる。
【００６２】
本実施形態の光触媒、コーティング剤、内装材、及び光触媒の製造方法は、上記例示の通りであるが、本発明は、上記例示の光触媒、コーティング剤、内装材、及び光触媒の製造方法に限定されるものではない。
また、一般の光触媒、コーティング剤、内装材、及び光触媒の製造方法において用いられる種々の態様を、本発明の効果を損ねない範囲において、採用することができる。
【実施例】
【００６３】
次に実施例を挙げて本発明をさらに詳しく説明するが、本発明はこれらに限定されるものではない。
【００６４】
（実施例１）
以下に示すようにして、光触媒を製造した。
［原料］
・銅担持酸化タングステン粒子：商品品番「ＨＰ−ＣＷ０９１」
（昭和タイタニウム社製）
二次粒子径  D10＝0.493μm  D50＝5.294μm  D90＝22.03μm
・酸化チタン粒子：商品名「ＳＴ−０１」（石原産業社製）
ドープ処理なし  アナターゼ型結晶
二次粒子径  D10＝1.559μm  D50＝7.088μm  D90＝22.71μm
［粒子径の測定方法］
原料粒子：粒度分布測定装置（機器名「マイクロトラックＭＴ−３０００」
日機装社製）で測定
原理：レーザー回折・散乱法
スラリー中の粒子：粒度分布測定装置（機器名「ＦＰＥＲ−１０００」
大塚電子社製）で測定
原理：動的光散乱法
測定条件（使用プローブ→濃厚系プローブ、測定時間→１２０秒、
ダストカット→有、カット回数→１０回、
カットレベルUpper→２０％、カットレベルLower→２０％）
粒度分布の解析条件（散乱強度から求めた累積粒子径分布により、
Ｄ１０，Ｄ５０，及びＤ９０を算出、
解析手法→Marquardt、解析幅設定→自動）
【００６５】
上記の銅担持酸化タングステンと上記の酸化チタンとを銅担持酸化タングステン：酸化チタン＝１：９の重量比で合計１０重量％濃度となるようにホモジナイザーによって純水に分散させ、ｐＨが４になるまで硝酸水溶液を加えつつ、同時混合分散液を調製し、分散工程を実施した。
次に、ビーズミルによって、同時混合分散液中の粒子の粒子径が下記に示す粒子径になるまで粉砕処理を行い、同時混合スラリーを得て粉砕処理工程を実施した。
そして、得られた同時混合スラリーをビーズと分離して分離工程を実施し、さらに同時混合スラリーを１００℃の条件に置き、水を揮発させて溶媒除去工程を実施し、光触媒を製造した。
スラリー中の粒子径  D10＝70.3nm  D50＝139.8nm  D90＝267.5nm
【００６６】
（実施例２）
銅担持酸化タングステン：酸化チタン＝３：７の重量比にした点以外は、実施例１と同様にして光触媒を製造した。
スラリー中の粒子径  D10＝109.7nm  D50＝177.6nm  D90＝278.5nm
【００６７】
（実施例３）
銅担持酸化タングステン：酸化チタン＝５：５の重量比にした点以外は、実施例１と同様にして光触媒を製造した。
スラリー中の粒子径  D10＝89.2nm  D50＝151.4nm  D90＝244.0nm
【００６８】
（実施例４）
銅担持酸化タングステン：酸化チタン＝７：３の重量比にした点以外は、実施例１と同様にして光触媒を製造した。
スラリー中の粒子径  D10＝103.4nm  D50＝178.7nm  D90＝386.2nm
【００６９】
（実施例５）
銅担持酸化タングステン：酸化チタン＝９：１の重量比にした点以外は、実施例１と同様にして光触媒を製造した。
スラリー中の粒子径  D10＝572.3nm  D50＝778.8nm  D90＝920.96nm
【００７０】
（比較例１）
酸化チタンのみを１０重量％になるように純水に分散させた点以外は、実施例１と同様にして光触媒を製造した。
スラリー中の粒子径  D10＝24.2nm  D50＝45.0 nm  D90＝79.4 nm
【００７１】
（比較例２）
銅担持酸化タングステンのみを１０重量％になるように純水に分散させた点以外は、実施例１と同様にして光触媒を製造した。
スラリー中の粒子径  D10＝81.2nm  D50＝128.3nm  D90＝203.1nm
【００７２】
（比較例３）
下記の酸化タングステンのみを１０重量％になるように純水に分散させた点以外は、実施例１と同様にして光触媒を製造した。
・酸化タングステン粒子：商品品番「ＷＷＯ０２ＰＢ」
（高純度化学社製）  担持元素なし
二次粒子径  D10＝0.333μm  D50＝1.367μm  D90＝14.36μm
スラリー中の粒子径  D10＝97.5nm  D50＝152.3nm  D90＝242.4nm
【００７３】
（比較例４）
上記酸化タングステン（担持元素なし）と上記酸化チタン（ドープ処理なし）とを酸化タングステン：酸化チタン＝７：３の重量比になるようにした点以外は、実施例１と同様にして光触媒を製造した。
スラリー中の粒子径  D10＝124.7nm  D50＝262.7nm  D90＝565.8nm
【００７４】
（実施例６）
上記の銅担持酸化タングステンを１０重量％濃度となるようにホモジナイザーによって純水に分散させ、分散液Ａ（第１分散液）を調製し分散工程を実施した。次に、分散液Ａに対してビーズミルによる粉砕処理を施してスラリーＡ（第１スラリー）を得て、粉砕処理工程を実施した。
スラリー中の粒子径  D10＝69.1nm  D50＝116.4nm  D90＝193.1nm（スラリーＡ）
一方、これとは別に上記の酸化チタンを１０重量％濃度となるようにホモジナイザーによって純水に分散させ、分散液Ｂ（第２分散液）を調製し分散工程を実施した。次に、分散液Ｂに対してビーズミルによる粉砕処理を施してスラリーＢ（第２スラリー）を得て、粉砕処理工程を実施した。
スラリー中の粒子径  D10＝24.2nm  D50＝45.0nm  D90＝79.4nm（スラリーＢ）
そして、スラリーＡとスラリーＢとをそれぞれビーズと分離して分離工程を実施した後、銅担持酸化タングステン：酸化チタン＝１：９の重量比で合計１０重量％濃度となるように混合し後混合スラリーを得て、さらに超音波洗浄機（「ＵＳ−ＣＬＥＡＮＥＲ」  ＡＳ  ＯＮＥ社製）を用いて１０分間の粉砕処理を行った。
最後に、粉砕処理を行った後混合スラリーを１００℃の条件に置き、水を揮発させて溶媒除去工程を実施し、光触媒を製造した。
【００７５】
（実施例７）
銅担持酸化タングステン：酸化チタン＝３：７の重量比になるようにスラリーＡとスラリーＢとを混合した点以外は、実施例６と同様にして光触媒を製造した。
【００７６】
（実施例８）
銅担持酸化タングステン：酸化チタン＝５：５の重量比になるようにスラリーＡとスラリーＢとを混合した点以外は、実施例６と同様にして光触媒を製造した。
【００７７】
（実施例９）
銅担持酸化タングステン：酸化チタン＝７：３の重量比になるようにスラリーＡとスラリーＢとを混合した点以外は、実施例６と同様にして光触媒を製造した。
【００７８】
（実施例１０）
銅担持酸化タングステン：酸化チタン＝９：１の重量比になるようにスラリーＡとスラリーＢとを混合した点以外は、実施例６と同様にして光触媒を製造した。
【００７９】
（実施例１１）
上記の銅担持酸化タングステンを１０重量％濃度となるようにホモジナイザーによって純水に分散させ、分散液Ｃ（第１分散液）を調製し、分散工程を実施した。次に、分散液Ｃに対してビーズミルによる粉砕処理を施してスラリーＣ（第１スラリー）を得て、粉砕処理工程を実施した。
スラリー中の粒子径  D10＝24.2nm  D50＝116.4nm  D90＝193.1nm（スラリーＣ）
一方、これとは別に下記の窒素ドープ酸化チタンを１０重量％濃度となるようにホモジナイザーによって純水に分散させ、分散液Ｄ（第２分散液）を調製し、分散工程を実施した。次に、分散液Ｄに対してビーズミルによる粉砕処理を施してスラリーＤ（第２スラリー）を得て、粉砕処理工程を実施した。
・窒素ドープ酸化チタン粒子：商品品番「ＴＰ−Ｓ２０１」（住友化学社製）
二次粒子径  D10＝2.850μm  D50＝4.495μm  D90＝8.137μm
スラリー中の粒子径  D10＝46.6nm  D50＝73.5nm  D90＝133.8nm（スラリーＤ）
そして、スラリーＣとスラリーＤとをそれぞれビーズと分離して分離工程を実施した後、スラリーＣとスラリーＤとを銅担持酸化タングステン：窒素ドープ酸化チタン＝１：９の重量比で合計１０重量％濃度となるように混合し後混合スラリーを得て、さらに超音波洗浄機を用いて上記と同様にして粉砕処理を行った。
最後に、粉砕処理を行った後混合スラリーを１００℃の条件に置き、水を揮発させて溶媒除去工程を実施し、光触媒を製造した。
【００８０】
（実施例１２）
銅担持酸化タングステン：窒素ドープ酸化チタン＝３：７の重量比になるようにスラリーＡとスラリーＢとを混合した点以外は、実施例１１と同様にして光触媒を製造した。
【００８１】
（実施例１３）
銅担持酸化タングステン：窒素ドープ酸化チタン＝５：５の重量比になるようにスラリーＡとスラリーＢとを混合した点以外は、実施例１１と同様にして光触媒を製造した。
【００８２】
（実施例１４）
銅担持酸化タングステン：窒素ドープ酸化チタン＝７：３の重量比になるようにスラリーＡとスラリーＢとを混合した点以外は、実施例１１と同様にして光触媒を製造した。
【００８３】
（実施例１５）
銅担持酸化タングステン：窒素ドープ酸化チタン＝９：１の重量比になるようにスラリーＡとスラリーＢとを混合した点以外は、実施例１１と同様にして光触媒を製造した。
【００８４】
（比較例５）
窒素ドープ酸化チタンのみを１０重量％になるように純水に分散させた点以外は、実施例１１と同様にして光触媒を製造した。
粒子径  D10＝46.6nm  D50＝73.5nm  D90＝133.8nm
【００８５】
（実施例１６）
上記の銅担持酸化タングステン「ＨＰ−ＣＷ０９１」と上記の酸化チタン「ＳＴ−０１」とを銅担持酸化タングステン：酸化チタン＝７：３の重量比になるように乳鉢に入れ、乳棒を用いて人力により粉砕処理を行って粉砕処理工程を実施し、光触媒を製造した。レーザー回折・散乱法（機器名「ＭＴ−３０００」）で測定した粒子径は、下記の通りであった。
粒子径  D10＝1.178μm  D50＝4.596μm  D90＝17.23μm
【００８６】
（実施例１７）
上記の銅担持酸化タングステン「ＨＰ−ＣＷ０９１」と上記の酸化チタン「ＳＴ−０１」とを銅担持酸化タングステン：酸化チタン＝７：３の重量比で合計１０重量％濃度になるようにスクリュー瓶中に純水で分散させ、分散工程を実施した。そして、スクリュー瓶ごと超音波洗浄機の中に３０分間置き、超音波による粉砕処理を行って粉砕処理工程を実施した後、水を揮発させて溶媒除去工程を実施し、光触媒を製造した。レーザー回折・散乱法（機器名「ＭＴ−３０００」）で測定した粒子径は、下記の通りであった。
粒子径  D10＝0.673μm  D50＝5.009μm  D90＝17.93μm
【００８７】
（実施例１８）
以下に示すようにして、まず、分散工程を実施した。即ち、上記の銅担持酸化タングステン「ＨＰ−ＣＷ０９１」１００ｇを純水９００ｇに入れ、ホモジナイザーによって３０分間撹拌し、分散液Ｅ（第１分散液）を調製した。
一方で、上記の酸化チタン「ＳＴ−０１」１００ｇを純水８９０ｇ中に入れ、ホモジナイザーによって１０分間撹拌した後、界面活性剤（商品名「ポイズ５３２Ａ」花王社製）１０ｇをさらに加え、ホモジナイザーによって２０分間撹拌し、分散液Ｆ（第２分散液）を調製した。
次に、粉砕処理工程を実施した。即ち、分散液Ｅ及び分散液Ｆのそれぞれに対して粉砕媒体としてのビーズを加え、それぞれの分散液に対してビーズミルによる粉砕処理を２０分間行ってスラリーＥ及びスラリーＦ（第１スラリー及び第２スラリー）を得た。なお、スラリーＥは、スラリーＡと同じものである。
スラリー中の粒子径  D10＝69.1nm  D50＝116.4nm  D90＝193.1nm（スラリーＥ）
スラリー中の粒子径  D10＝99.3nm  D50＝224.8nm  D90＝419.0nm（スラリーＦ）
続いて、各スラリーと粉砕媒体とを分離して分離工程を実施した後に、スラリーＥとスラリーＦとを銅担持酸化タングステンと酸化チタンとが銅担持酸化タングステン：酸化チタン＝７：３の重量比になるように混合して後混合スラリーを調製し、さらにこの後混合スラリーに対して超音波洗浄機を用いた超音波による粉砕処理を上記と同様に１０分間施した。
そして、超音波による粉砕処理を行った後混合スラリーを１００℃に置き、水を揮発させることにより溶媒除去工程を実施し、光触媒を製造した。
【００８８】
＜光照射による光触媒作用の評価＞
各実施例、各比較例で製造した光触媒を乳鉢と乳棒とによって粉砕して光触媒粉末を得て、該光触媒粉末を内径φ５８ｍｍのシャーレに０．１ｇ入れ、さらに純水を適量入れて、粉末を均一に分散させた。その後、シャーレを１００℃の条件下に置き、シャーレ内に光触媒膜を作製した。
光触媒膜が作製されたシャーレを２Ｌ容量のテドラーバッグに入れ、密閉し、その中に１Ｌの純空気を注入した。さらに、気体のアセトアルデヒドをおよそ１００ｐｐｍの濃度になるように加えた。
アセトアルデヒドが光触媒粉末の表面へ吸着して平衡状態になることを待つため、１６〜１８時間、テドラーバッグを暗所に放置した後、昼光色蛍光灯（パナソニック社製  「ＦＬ２０ＳＳ−ＥＮＷ／１８Ｘ」）を用いて光照射（１０００ルクス  コニカミノルタ社製「Ｔ−１０」ＪＩＳ  ＡＡ級で測定）し、アセトアルデヒド及び二酸化炭素の量をガスクロマトグラフィー（「ＧＣ−９Ａ」  島津製作所社製）によって測定し、時間の経過に伴う測定値を得た。
また、「Ｎ−１６９フィルター」（日東樹脂社製）を用いて昼光色蛍光灯の照射光における３９５ｎｍより短波長側をカットした条件においても評価を行った。
そして、アセトアルデヒドの濃度を経時的に測定し、測定結果からアセトアルデヒド低減定数を算出した。また、二酸化炭素の濃度を経時的に測定し、測定結果から二酸化炭素生成速度を求めた。アセトアルデヒド低減定数及び二酸化炭素生成速度の算出方法の詳細は、以下の通りである。
［アセトアルデヒド低減定数の算出方法］
アセトアルデヒド低減速度は初期濃度に依存することから、初期濃度をキャンセルするため、時間に対する濃度の対数をプロットし、その直線領域で近似直線を引き、近似直線の傾きをアセトアルデヒド低減定数とした。単位は時間の逆数となる。
［二酸化炭素生成速度の算出方法］
初期に発生した二酸化炭素濃度のプロットの直線領域において、原点を通る近似直線を引き、その傾きを二酸化炭素生成速度とした。
なお、アセトアルデヒドが完全に二酸化炭素にまで分解すると、理論上約２００ｐｐｍの二酸化炭素濃度になる。
【００８９】
実施例１〜５及び比較例１，２について、上述の方法に従って、光照射による光触媒作用の評価を同時におこない、３９５ｎｍより短波長側の光を含む条件下における二酸化炭素生成速度を比較したグラフを図１に示す。
同様にして、実施例６〜１０及び比較例１，２について評価をおこなった結果を図２に示す。また、実施例１１〜１５及び比較例５，２について評価をおこなった結果を図３に示す。なお、図１〜図２においては、光触媒における銅担持酸化タングステン（Cu/WO3と表記）の割合が横軸に示されている。
【００９０】
実施例４及び比較例２〜４の各光触媒について、上述の方法に従って、光照射による光触媒作用の評価を同時におこない、３９５ｎｍより短波長側の光を含む条件下におけるアセトアルデヒド濃度及び二酸化炭素濃度の経時的な変化を表すグラフをそれぞれ図４（ａ）、図４（ｂ）に示す。また、上述の方法に従って求めたアセトアルデヒド低減定数、及び、二酸化炭素生成速度を表１に示す。また、アセトアルデヒド低減定数、及び、二酸化炭素生成速度をグラフ化したものをそれぞれ図５（ａ）、図５（ｂ）に示す。
【００９１】
【表１】
0005537356.tif 000002
【００９２】
また、実施例４及び比較例２〜４の各光触媒について、上述の方法に従って、光照射による光触媒作用の評価を同時におこない、３９５ｎｍより短波長側の光をカットした条件下におけるアセトアルデヒド濃度及び二酸化炭素濃度の経時的な変化を表すグラフをそれぞれ図６（ａ）、図６（ｂ）に示す。また、上述の方法に従って求めたアセトアルデヒド低減定数、及び、二酸化炭素生成速度を表２に示す。また、アセトアルデヒド低減定数、及び、二酸化炭素生成速度をグラフ化したものをそれぞれ図７（ａ）、図７（ｂ）に示す。
【００９３】
【表２】
0005537356.tif 000003
【００９４】
実施例４及び比較例１，２の各光触媒について、上述の方法に従って、光照射による光触媒作用の評価を同時におこない、３９５ｎｍより短波長側の光を含む条件下におけるアセトアルデヒド濃度及び二酸化炭素濃度の経時的な変化を表すグラフをそれぞれ図８（ａ）、図８（ｂ）に示す。また、上述の方法に従って求めたアセトアルデヒド低減定数、及び、二酸化炭素生成速度を表３に示す。
【００９５】
【表３】
0005537356.tif 000004
【００９６】
実施例４及び９の各光触媒について、上述の方法に従って、光照射による光触媒作用の評価を同時におこない、３９５ｎｍより短波長側の光を含む条件下におけるアセトアルデヒド濃度及び二酸化炭素濃度の経時的な変化を表すグラフをそれぞれ図９（ａ）、図９（ｂ）に示す。また、上述の方法に従って求めたアセトアルデヒド低減定数、及び、二酸化炭素生成速度を表４に示す。
【００９７】
【表４】
0005537356.tif 000005
【００９８】
また、実施例４，９，１６〜１８、比較例２の各光触媒について、光照射による光触媒作用の評価を同時に行った。ただし、評価においては、上述の方法と異なり、予め昼光色蛍光灯により４０００ルクスで７日間以上の光照射を行い且つ斯かる期間中１又は２日おきにテドラーバック内の純空気を入れ換えることにより、粉末に残存する有機成分を除去したあと、２０００ルクスの光照射で３９５ｎｍより短波長側の光をカットした条件下におけるアセトアルデヒド濃度及び二酸化炭素濃度の経時的な変化を測定した。
その結果を表すグラフをそれぞれ図１０（ａ）、図１０（ｂ）に示す。また、上述の方法に従って求めたアセトアルデヒド低減定数、及び、二酸化炭素生成速度を表５に示す。
【００９９】
【表５】
0005537356.tif 000006
【図１】
0005537356.tif 000007
【図２】
0005537356.tif 000008
【図３】
0005537356.tif 000009
【図４】
0005537356.tif 000010
【図５】
0005537356.tif 000011
【図６】
0005537356.tif 000012
【図７】
0005537356.tif 000013
【図８】
0005537356.tif 000014
【図９】
0005537356.tif 000015
【図１０】
0005537356.tif 000016